(57)【要約】【課題】高透過率、高偏光度、高色再現性、高反射防止性の４点を同時に満足することができ、液晶表示装置において高い色再現性が可能な偏光板、およびこれを用いた液晶表示装置、自発光型表示装置等の画像表示装置を提供する。【解決手段】ポリビニルアルコール系フィルムから形成された偏光子を有する、単体透過率が４４．０％以上、偏光度９９．６０％以上の偏光板であって、その表面に反射防止層が形成されてなり、偏光板表面の鏡面反射率Ｙｍが０．８０％以下で、鏡面反射色相ｘ、ｙが０．１７≦ｘ≦０．２７、０．０７≦ｙ≦０．１７であり、波長４４０ｎｍにおける平行透過率Ｔｐ４４０［％］と、波長５５０ｎｍにおける平行透過率Ｔｐ５５０［％］　と、波長６１０ｎｍにおける平行透過率Ｔｐ６１０［％］と、直交透過率のＹｃ値［％］とが、下記式（１）〜（３）を同時に満足する偏光板。０．９５≦Ｔｐ４４０／Ｔｐ５５０≦１．０５・・・（１）０．９５≦Ｔｐ６１０／Ｔｐ５５０≦１．０５・・・（２）直交透過率Ｙｃ≦０．２・・・（３）【選択図】　なし【特許請求の範囲】
【請求項１】
ポリビニルアルコール系フィルムから形成された偏光子を有する、単体透過率が４４．０％以上、偏光度９９．６０％以上の偏光板であって、
その表面に反射防止層が形成されてなり、
偏光板表面の鏡面反射率Ｙｍが０．８０％以下で、鏡面反射色相ｘ、ｙが０．１７≦ｘ≦０．２７、０．０７≦ｙ≦０．１７であり、
波長４４０ｎｍにおける平行透過率Ｔｐ４４０［％］と、波長５５０ｎｍにおける平行透過率Ｔｐ５５０［％］　と、波長６１０ｎｍにおける平行透過率Ｔｐ６１０［％］と、直交透過率のＹｃ値［％］とが下記式（１）〜（３）を同時に満足することを特徴とする偏光板。
０．９５≦Ｔｐ４４０／Ｔｐ５５０≦１．０５・・・（１）
０．９５≦Ｔｐ６１０／Ｔｐ５５０≦１．０５・・・（２）
直交透過率Ｙｃ≦０．２・・・（３）
【請求項２】
前記偏光板が、偏光子の少なくとも片面に保護フィルムを積層してなり、当該保護フィルムの偏光子側とは反対側の表面にハードコート層を有し、当該ハードコート層の上に反射防止層を有する請求項１に記載の偏光板。
【請求項３】
前記反射防止層の少なくとも１層が、金属アルコキシドまたはその加水分解物、下記一般式（６）で表される紫外線反応性の金属アルコキシド化合物、紫外線反応性化合物（一般式（６）の化合物を除く）及び有機溶剤を含有する組成物の塗膜に紫外線を照射した１層以上からなる層である請求項１に記載の偏光板。
Ｍ（Ｒ１）ｍ（Ｒ２）ｎ（ＯＲ３）ｐ・・・（６）
（式中、Ｍは金属、Ｏは酸素原子、Ｒｌは紫外線反応性基で、ビニル基、イソプロペニル基、アリル基、アクリロイル基、メタクリロイル基を有する基を表し、Ｒ２は炭素原子数１〜４の脂肪族炭化水素基を表し、Ｒ３は炭素原子数１〜４の脂肪族炭化水素基または水素原子を表し、ｍ＋ｎ＋ｐ＝ｑで、ｑは金属の原子価で、ｑ−１≧ｍ≧１、ｑ−１≧ｐ≧１、ｑ−１≧ｎ≧０、であり、ｍ、ｎおよびｐは正の整数を表す。）
【請求項４】
前記反射防止層の少なくとも１層が、酸化ケイ素、酸化チタンおよび酸化ニオブから選ばれる少なくとも１種の金属酸化物を蒸着またはスパッタリングにより製膜した１層以上からなる層である請求項１に記載の偏光板。
【請求項５】
請求項１〜４のいずれかに記載の偏光板と、位相差板、反射板、半透過板、視角補償フィルムおよび輝度向上フィルムから選ばれる少なくとも１つの光学層との積層体からなることを特徴とする偏光板。
【請求項６】
請求項１〜５のいずれかに記載の偏光板を液晶セルの少なくとも片側に配置したことを特徴とする画像表示装置。
【発明の詳細な説明】
【０００１】
【発明の属する技術分野】
本発明は、液晶表示装置（以下、ＬＣＤと略称することがある。）等に使用される偏光板及びそれを用いた画像表示装置に関する。
【０００２】
【従来の技術】
明るくかつ色再現性が良い液晶表示装置を提供するためには、単体透過率及びコントラストが高く、光の透過率が、可視光領域において波長に依存せずバラツキの少ないことが必要である。液晶表示装置において、平行透過率によって白表示時の色相が、直交透過率によって黒表示時の色相が決まる。表示装置の好ましい色相範囲は、白及び黒表示においてＸＹＺ表色系（ＣＩＥ１９３１表色系）上で、０．２７≦ｘ≦０．３１、０．２７≦ｙ≦０．３１である。
【０００３】
一般に液晶表示装置に使用されるバックライトは、４４０ｎｍ、５５０ｎｍ、６１０ｎｍの３つの波長に輝線ピークを持つため、これらの３波長での透過率を同じにすることが色再現性を良くするための重要なポイントとなる。また、十分な明るさと偏光度を兼ね備えるためには単体透過率が４４．０％以上で、偏光度が９９．６０％以上であることが好ましい。さらに、反射防止（ＡＲ）処理を施すことで、表面反射率を減少させ、映り込み低減、透過率の向上、コントラストの向上を行うことが出来る。反射防止処理を施した偏光板表面の反射色相は、反射防止膜の設計上、可視光領域において短波長域や長波長域の反射率が高くなることから、赤や青に色づくことが多い。この場合、一般に好まれる反射色相範囲は、ＸＹＺ表色系（ＣＩＥ１９３１表色系）上で０．１７≦ｘ≦０．２７、０．０７≦ｙ≦０．１７である。
【０００４】
しかし、従来の技術で得られる偏光板では、高透過率・高偏光度・高色再現性・高反射防止性の４点を同時に満足することは非常に困難であった。例えば、単体透過率４４．０％以上、偏光度９９．６０％以上を保ち、実用上問題のないコントラストを得るためには直交透過率Ｙｃを０．２０％以下と十分に低くする必要があるが、この場合、上記反射色相（０．１７≦ｘ≦０．２７、０．０７≦ｙ≦０．１７）をもつ反射防止処理を施すと、約５００ｎｍ以上の波長領域で反射率が低く、透過率が上昇するため、４４０ｎｍ付近の平行透過率が低下したようになり、平行透過色相（白表示時の色相）が黄色っぽくなってしまうという問題があった。
【０００５】
【発明が解決しようとする課題】
高透過率・高偏光度・高色再現性・高反射防止性の４点を同時に満足する偏光板を提供するためには、偏光板の単体透過率が４４．０％以上、偏光度が９９．６０％以上であることが必要である。また、反射防止特性は偏光板表面の鏡面反射率Ｙｍが０．８０％以下で、鏡面反射色相ｘ、ｙが０．１７≦ｘ≦０．２７、０．０７≦ｙ≦０．１７であることが好ましい。さらに、直交透過率Ｙｃが０．２０％以下と十分に低い場合は、直交透過率が十分低く、十分なコントラストが得られ黒表示時の色再現性は実用上問題なく、平行透過率が０．９５≦Ｔｐ４４０／Ｔｐ５５０≦１．０５かつ０．９５≦Ｔｐ６１０／Ｔｐ５５０≦１．０５の関係を満足する場合は、バックライトが輝線ピークを持つ３つの波長でバラツキが少なく、特に白表示時において色再現性に優れた偏光板となる。
【０００６】
本発明は、高透過率、高偏光度、高色再現性、高反射防止性の４点を同時に満足することができ、液晶表示装置において高い色再現性が可能な偏光板、およびこれを用いた液晶表示装置、自発光型表示装置等の画像表示装置を提供することを目的とする。
【０００７】
【課題を解決するための手段】
前記課題を解決するため、本発明者らは鋭意検討した結果、可視光領域において偏光子が各波長で適当な透過率をもつように設計することにより、偏光板の単体透過率が４４．０％以上、偏光度が９９．６０％以上で、偏光板表面の鏡面反射率Ｙｍが０．８０％以下、鏡面反射色相ｘ、ｙが０．１７≦ｘ≦０．２７、０．０７≦ｙ≦０．１７であり、０．９５≦Ｔｐ４４０／Ｔｐ５５０≦１．０５かつ０．９５≦Ｔｐ６１０／Ｔｐ５５０≦１．０５、直交透過率Ｙｃが０．２０％以下を同時に満足させることが可能であり、高透過率・高偏光度・高反射防止性で、特に白表示時において高い色再現性をもつ偏光板を得られることを見出し、本発明を完成するに至った。
【０００８】
すなわち、本発明は、ポリビニルアルコール系フィルムから形成された偏光子を有する、単体透過率が４４．０％以上、偏光度９９．６０％以上の偏光板であって、
その表面に反射防止層が形成されてなり、
偏光板表面の鏡面反射率Ｙｍが０．８０％以下で、鏡面反射色相ｘ、ｙが０．１７≦ｘ≦０．２７、０．０７≦ｙ≦０．１７であり、
波長４４０ｎｍにおける平行透過率Ｔｐ４４０［％］と、波長５５０ｎｍにおける平行透過率Ｔｐ５５０［％］　と、波長６１０ｎｍにおける平行透過率Ｔｐ６１０［％］と、直交透過率のＹｃ値［％］とが下記式（１）〜（３）を同時に満足することを特徴とする偏光板を提供するものである。
０．９５≦Ｔｐ４４０／Ｔｐ５５０≦１．０５・・・（１）
０．９５≦Ｔｐ６１０／Ｔｐ５５０≦１．０５・・・（２）
直交透過率Ｙｃ≦０．２・・・（３）
【０００９】
このとき偏光子の透過率は、以下の要領で設計すればよい。例えば、反射防止処理を施していないときの偏光板において、直交透過率Ｙｃを０．２０％以下としたときに、４４０ｎｍの平行透過率が高く、５５０ｎｍ、６１０ｎｍにおける透過率が低くなるように設計する。
【００１０】
前記の偏光板は、偏光子の少なくとも片面に保護フィルムを積層してなり、当該保護フィルムの偏光子側とは反対側の表面にハードコート層を有し、当該ハードコート層の上に反射防止層を有することが好ましい。ハードコート層は必要に応じて設ければよく、反射防止層の屈折率、層の厚さ、層数等に応じて目的とする光学特性を設計すればよい。このようなハードコート層上に反射防止層を形成することにより、偏光板の耐久性を向上させることができる。
【００１１】
本発明の偏光板においては、前記反射防止層の少なくとも１層が、金属アルコキシドまたはその加水分解物、下記一般式（６）で表される紫外線反応性の金属アルコキシド化合物、紫外線反応性化合物（一般式（６）の化合物を除く）及び有機溶剤を含有する組成物の塗膜に紫外線を照射した１層以上からなる層であることが好ましい。
Ｍ（Ｒ１）ｍ（Ｒ２）ｎ（ＯＲ３）ｐ・・・（６）
（式中、Ｍは金属、Ｏは酸素原子、Ｒｌは紫外線反応性基で、ビニル基、イソプロペニル基、アリル基、アクリロイル基、メタクリロイル基を有する基を表し、Ｒ２は炭素原子数１〜４の脂肪族炭化水素基を表し、Ｒ３は炭素原子数１〜４の脂肪族炭化水素基または水素原子を表し、ｍ＋ｎ＋ｐ＝ｑで、ｑは金属の原子価で、ｑ−１≧ｍ≧１、ｑ−１≧ｐ≧１、ｑ−１≧ｎ≧０、であり、ｍ、ｎおよびｐは正の整数を表す。）
【００１２】
また、本発明の偏光板においては、前記反射防止層の少なくとも１層が、酸化ケイ素、酸化チタンおよび酸化ニオブから選ばれる少なくとも１種の金属酸化物を蒸着またはスパッタリングにより製膜した１層以上からなる層であることが好ましい。
【００１３】
また、本発明は、前記の偏光板と、位相差板、反射板、半透過板、視角補償フィルムおよび輝度向上フィルムから選ばれる少なくとも１つの光学層との積層体からなることを特徴とする偏光板を提供するものである。
【００１４】
また、本発明は、前記の偏光板を液晶セルの少なくとも片側に配置したことを特徴とする画像表示装置を提供するものである。
【００１５】
【発明の実施の形態】
本発明の偏光板は、ポリビニルアルコール系フィルムから形成された偏光子を有する、単体透過率が４４．０％以上、偏光度９９．６０％以上のものである。その表面に反射防止層が形成されてなり、偏光板表面の鏡面反射率Ｙｍが０．８０％以下で、鏡面反射色相ｘ、ｙが０．１７≦ｘ≦０．２７、０．０７≦ｙ≦０．１７であり、波長４４０ｎｍにおける平行透過率Ｔｐ４４０［％］と、波長５５０ｎｍにおける平行透過率Ｔｐ５５０［％］　と、波長６１０ｎｍにおける平行透過率Ｔｐ６１０［％］と、直交透過率のＹｃ値［％］とが、上記の式（１）〜（３）を同時に満足する。
【００１６】
本発明における偏光板の基本的な構成は、二色性物質含有のポリビニルアルコール系偏光フィルム等からなる偏光子の片側又は両側に、適宜の接着層を介して保護層となる透明保護フィルムを接着したものからなる。
【００１７】
偏光子（偏光フィルム）としては、例えばポリビニルアルコールや部分ホルマール化ポリビニルアルコール等からなるポリビニルアルコール系フィルムに、ヨウ素や二色性染料等よりなる二色性物質による染色処理、延伸処理、架橋処理等の適宜な処理を適宜な順序や方式で施したもので、自然光を入射させると直線偏光を透過する適宜なものを用いることができる。特に、光透過率や偏光度に優れるものが好ましい。偏光子の厚さは、５〜８０μｍが一般的であるが、これに限定されない。
【００１８】
本発明の透過率を有する偏光子を作製する方法は特に限定されないが、例えば、ヨウ素、ヨウ化カリウム、ホウ酸などを含有した水溶液浴中にて延伸したポリビニルアルコール系フィルムを、濃度０．０１〜１０ｗｔ％程度のヨウ化塩水溶液中に数秒間浸漬する、などの方法によって作製可能である。浸漬後、通常の水洗、乾燥等の処理を行って偏光板を得る。前記ヨウ化塩としては、ヨウ化カリウム、ヨウ化リチウム、ヨウ化ナトリウム、ヨウ化亜鉛、ヨウ化アルミニウム、ヨウ化鉛、ヨウ化銅、ヨウ化バリウム、ヨウ化カルシウム、ヨウ化錫、ヨウ化チタン等が挙げられるが、安価で入手が容易という点よりカリウム塩が望ましく、一般的に工業的には多く使用されている。また、前記ヨウ化塩水溶液の温度は特に限定されないが、１０〜６０℃が好ましく、特に２０〜４０℃が望ましい。かかる温度範囲で行うことにより、透過率、偏光度など特性の優れた偏光子を得ることが可能となる
【００１９】
偏光子の片側又は両側に設ける透明保護層となる保護フィルム素材としては、適宜な透明フィルムを用いることができる。中でも、透明性や機械的強度、熱安定性や水分遮蔽性等に優れるポリマーからなるフィルム等が好ましく用いられる。そのポリマーの例としては、トリアセチルセルロースの如きアセテート系樹脂やポリエステル系樹脂、ポリエーテルスルホン系樹脂、ポリカーボネート系樹脂、ポリアミド系樹脂、ポリイミド系樹脂、ポリオレフィン系樹脂、アクリル系樹脂等が挙げられるが、これに限定されるものではない。偏光特性や耐久性などの点より、特に好ましく用いることができる透明保護フィルムは、表面をアルカリなどでケン化処理したトリアセチルセルロースフィルムである。透明保護フィルムの厚さは、任意であるが一般には偏光板の薄型化などを目的に５００μｍ以下、好ましくは５〜３００μｍ、特に好ましくは５〜１５０μｍとされる。なお、偏光フィルムの両側に透明保護フィルムを設ける場合、その表裏で異なるポリマー等からなる透明保護フィルムとすることもできる。
【００２０】
保護層に用いられる透明保護フィルムは、本発明の目的を損なわない限り、ハードコート処理や反射防止処理、スティッキングの防止や拡散ないしアンチグレア等を目的とした処理などを施したものであってもよい。ハードコート処理は、偏光板表面の傷付き防止などを目的に施されるものであり、例えばシリコーン系、ウレタン系、アクリル系、エポキシ系などの適宜な紫外線硬化型樹脂による硬度や滑り性等に優れる硬化皮膜を、透明保護フィルムの表面に付加する方式などにて形成することができる。
【００２１】
偏光子と保護層である透明保護フィルムとの接着処理は、特に限定されるものではないが、例えば、アクリル系ポリマーやビニルアルコール系ポリマーからなる接着剤、あるいは、ホウ酸やホウ砂、グルタルアルデヒドやメラミン、シュウ酸などのビニルアルコール系ポリマーの水溶性架橋剤から少なくともなる接着剤等を介して行うことができる。これにより、湿度や熱の影響で剥がれにくく、光透過率や偏光度に優れるものとすることができる。かかる接着層は、水溶液の塗布乾燥層等として形成されるものであるが、その水溶液の調製に際しては必要に応じて、他の添加剤や、酸等の触媒も配合することができる。
【００２２】
反射防止層は通常保護フィルム上に設けられ、前述した理由よりハードコート層上に設けられるのが好ましいが、反射防止層は少なくとも１層形成されていればよく、屈折率制御が容易であるという点より、多層の反射防止層とするのが好ましい。この多層の反射防止層は、例えば屈折率の異なる層を順に積層する方法（特開平１１−２４６６９２号公報等）等により設けることができる。以下、その一例を説明する。
【００２３】
反射防止層における屈折率は、層に含まれる金属や化合物によってほぼ定まる。本発明において用いる金属アルコキシドまたはその加水分解物、一般式（６）の紫外線反応性の金属アルコキシド化合物のいずれの金属も、紫外線照射によりこれらを含有する層の屈折率を変化させることが出来る。金属としては、Ａｌ、Ｓｉ、Ｔｉ、Ｖ、Ｎｉ、Ｃｕ、Ｚｎ、Ｙ、Ｇａ、Ｇｅ、Ｚｒ、Ｉｎ、Ｓｎ、Ｓｂ、Ｌａ、Ｔａ、Ｗ、ＣｅおよびＮｄから選ばれた少なくとも一つの金属、または２種以上の金属からなる複合金属アルコキシドが挙げられる。
【００２４】
本発明において、屈折率を変化させるに必要な紫外線照射量は後述の紫外線反応性化合物を反応硬化させる程度あるいはそれ以上の量とすることにより屈折率を変化させることが出来る。
【００２５】
本発明において、金属アルコキシドまたはその加水分解物のアルキル基としては、炭素原子数１〜１０のものがよいが、好ましくは炭素原子数１〜４である。アルコキシド基は加水分解を受けて−金属原子−酸素原子−金属原子−のように反応し、架橋構造を作り、硬化した層を形成する。
【００２６】
前記の金属アルコキシドとしては、例えば、Ａｌ（Ｏ−ＣＨ３）３、Ａｌ（ＯＣ２Ｈ５）３、Ａｌ（ＯＣ３Ｈ７）３、Ａｌ（ＯＣ４Ｈ９）３等のアルミニウムアルコキシド；Ｓｉ（ＯＣＨ３）４、Ｓｉ（ＯＣ２Ｈ５）４、Ｓｉ（ＯＣ３Ｈ７）４、Ｓｉ（ＯＣ４Ｈ９）４等の珪素アルコキシド；Ｔｉ（ＯＣＨ３）４、Ｔｉ（ＯＣ２Ｈ５）４、Ｔｉ（ＯＣ３Ｈ７）４、Ｔｉ（ＯＣ４Ｈ９）４等のチタンアルコキシド、Ｔｉ（ＯＣ３Ｈ７）４の２〜１０量体、Ｔｉ（ＯＣ４Ｈ９）４の２〜１０量体；ＶＯ（ＯＣ２Ｈ５）３等のバナジウムアルコキシド；Ｚｎ（ＯＣ２Ｈ５）２等の亜鉛アルコキシド；Ｙ（ＯＣ４Ｈ９）３等のイットリウムアルコキシド；Ｚｒ（ＯＣＨ３）４、Ｚｒ（ＯＣ２Ｈ５）４、Ｚｒ（ＯＣ３Ｈ７）４、Ｚｒ（ＯＣ４Ｈ９）４等のジルコニウムアルコキシド；Ｚｒ（ＯＣ４Ｈ９（ｎ））４の２〜１０量体；Ｉｎ（ＯＣ４Ｈ９（ｎ））３等のインジウムアルコキシド；Ｓｎ（ＯＣ４Ｈ９）４等の錫アルコキシド；Ｔａ（ＯＣＨ３）５、Ｔａ（ＯＣ３Ｈ７）５、Ｔａ（ＯＣ４Ｈ９）５等のタンタルアルコキシド；Ｗ（ＯＣ２Ｈ５）６等のタングステンアルコキシド；Ｃｅ（ＯＣ３Ｈ７）３等のセリウムアルコキシド等が挙げられる。これらを単独で又は２種以上組み合わせて用いる事が出来る。
【００２７】
本発明においては、上記金属アルコキシドを加水分解させて使用してもよく、酸性触媒又は塩基性触媒の存在下に、例えば上記の金属アルコキシドを有機溶媒中で加水分解することによって得られる。この酸性触媒としては、例えば硝酸、塩酸等の鉱酸やシュウ酸、酢酸等の有機酸がよく、また塩基性触媒としては、例えばアンモニア等が挙げられる。
【００２８】
本発明に使用される金属アルコキシドまたはその加水分解物としては金属の価数の一部あるいは全部が加水分解されていてもよく、例えば、Ｓｉ（ＯＣＨ３）（ＯＨ）３、Ｓｉ（ＯＣＨ３）２（ＯＨ）２、Ｓｉ（ＯＣＨ３）３（ＯＨ）、Ｓｉ（ＯＣ２Ｈ５）２（ＯＨ）２、Ｓｉ（ＯＣ３Ｈ７））３（ＯＨ）等のＳｉ化合物；Ｔｉ（ＯＣＨ３）（ＯＨ）３、Ｔｉ（ＯＣ２Ｈ５）２（ＯＨ）２、Ｔｉ（ＯＣ３Ｈ７）（ＯＨ）、Ｔｉ（ＯＣ４Ｈ９）２（ＯＨ）２等のチタン化合物等を挙げることができる。置換度は１〜３のいずれでも使用出来、また２〜１０量体についても同様な加水分解物を用いることが出来、これらに限定されるものではない。
【００２９】
本発明の金属アルコキシド化合物を含む層は、金属アルコキシド自身が自己縮合して架橋し網状結合するが、その反応を促進する触媒や硬化剤を使用してもよい。
【００３０】
次に本発明の下記一般式（６）で表される紫外線反応性の金属アルコキシド化合物について説明する。
Ｍ（Ｒｌ）ｍ（Ｒ２）ｎ（ＯＲ３）ｐ・・・（６）
（式中、Ｍは金属、Ｏは酸素原子、Ｒｌは紫外線反応性基で、ビニル基、イソプロペニル基、アリル基、アクリロイル基、メタクリロイル基を有する基を表し、Ｒ２は炭素原子数１〜４の脂肪族炭化水素基を表し、Ｒ３は炭素原子数１〜４の脂肪族炭化水素基または水素原子を表し、ｍ＋ｎ＋ｐ＝ｑで、ｑは金属の原子価で、ｑ−１≧ｍ≧１、ｑ−１≧ｐ≧１、ｑ−１≧ｎ≧０、であり、ｍ、ｎおよびｐは正の整数を表す。）
【００３１】
上記一般式（６）の紫外線反応性の金属アルコキシド化合物のＲ１は、紫外線反応性基で、不飽和二重結合性の官能基を有しており、上記のうちアクリロイル基またはメタクリロイル基が反応性の速さから好ましい。Ｒ３のアルコキシ基は、前述の金属アルコキシドと同様に、加水分解を受けながら金属酸化物へと連鎖的に反応する。
【００３２】
この紫外線反応性の金属アルコキシド化合物は上記した別の金属アルコキシド化合物とともに加水分解を受けながら相互に反応し、金属酸化物マトリックスの中に組み込まれ、結合し架橋する。また、紫外線反応性の金属アルコキシド化合物の紫外線反応性基とこれ以外の紫外線反応性化合物が紫外線により重合し、架橋結合を形成する。これら両方の架橋結合が相乗効果となってこれらを含有する層は非常に高度の硬度を持つようになる。
【００３３】
前記の紫外線反応性の金属アルコキシドとしては、例えば、ビニルトリメトキシチタン、ビニルトリ（β−メトキシ−エトキシ）チタン、ジビニロキジメトキシチタン、アクリロイルオキシエチルトリエトキシチタン、γ−（メタ）アクリロイルオキシプロピルトリプロピルチタン、ジ（γ−アクリロイルオキシプロピル）ジプロピルチタン、アクリロイルオキシジメトキシエチルチタン、ビニルトリメトキシジルコン、ジビニロキジメトキシジルコン、アクリロイルオキシエチルトリエトキシジルコン、γ−アクリロイルオキシプロピルトリプロピルジルコン、γ−メタクリロイルオキシプロピルトリプロピルジルコン、ジ（γ−アクリロイルオキシプロピル）ジプロピルジルコン、アクリロイルオキシジメトキシエチルジルコン、ビニルジメトキシタリウム、ビニルジ（β−メトキシ−エトキシ）タリウム、ジビニロキシメトキシタリウム、アクリロイルオキシエチルジエトキシタリウム、γ−（メタ）アクリロイルオキシプロピルジプロピルタリウム、ジ（γ−アクリロイルオキシプロピル）プロピルタリウム、アクリロイルオキシメトキシエチルタリウム、ビニルトリメトキシシラン、ビニルトリ（β−メトキシ−エトキシ）シラン、ジビニロキジメトキシシラン、アクリロイルオキシエチルトリエトキシシラン、γ−（メタ）アクリロイルオキシプロピルトリプロピルシラン、ジ（γ−アクリロイルオキシプロピル）ジプロピルシラン、アクリロイルオキシジメトキシエチルシラン等を挙げることが出来る。
【００３４】
上記の一般式（６）で表される化合物以外の紫外線反応性化合物は、不飽和二重結合を少なくとも二つ有する重合性の化合物であり、ビニル基、アリル基、アクリロイル基、メタクリロイル基、イソプロペニル基等の重合性基を有するもので、アクリロイル基またはメタクリロイル基が重合速度、反応性の点から好ましい。これらの紫外線反応性のモノマー、オリゴマーで、紫外線照射により架橋構造を形成するものが特に好ましい。紫外線硬化性樹脂としては、紫外線硬化型アクリルウレタン系樹脂、紫外線硬化型ポリエステルアクリレート系樹脂、紫外線硬化型エポキシアクリレート系樹脂、紫外線硬化型ポリオールアクリレート系樹脂、又は紫外線硬化型エポキシ樹脂等を挙げることができる。
【００３５】
紫外線硬化型アクリルウレタン系樹脂は、一般にポリエステルポリオールにイソシアネートモノマー、もしくはプレポリマーを反応させて得られた生成物に更に２−ヒドロキシエチル（メタ）アクリレート、２−ヒドロキシプロピル（メタ）アクリレート等の水酸基を有するアクリレート系のモノマーを反応させることによって容易に得ることが出来る。紫外線硬化型ポリエステルアクリレート系樹脂は、一般にポリエステルポリオールに２−ヒドロキシエチル（メタ）アクリレート等を反応させることによって容易に得ることが出来る。
【００３６】
紫外線硬化型エポキシアクリレート系樹脂、ポリオールアクリレート系樹脂としては、エポキシアクリレートのオリゴマーやポリオールのポリアクリレート等が挙げられる。具体的には、トリメチロールプロパントリアクリレート、ジトリメチロールプロパンテトラアクリレート、ペンタエリスリトールトリアクリレート、ペンタエリスリトールテトラアクリレート、ジペンタエリスリトールペンタアクリレート、ジペンタエリスリトールヘキサアクリレート、アルキル変性ジペンタエリスリトールペンタエリスリトール等が特に好ましい。
【００３７】
本発明に使用する上記紫外線反応性化合物の光重合あるいは光架橋は上記化合物のみでも開始されるが、重合の誘導期が長かったり、開始が遅かったりするため、光増感剤や光開始剤を用いると更に高速で重合を行うことが出来る。これらの光増感剤や光開始剤は公知のものが使用出来る。
【００３８】
本発明で使用する溶媒としては、メタノール、エタノール、プロパノール、ブタノール等のアルコール類；アセトン、メチルエチルケトン、シクロヘキサノン等のケトン類；ベンゼン、トルエン、キシレン等の芳香族炭化水素類；エチレングリコール、プロピレングリコール、ヘキシレングリコール等のグリコール類；エチルセロソルブ、ブチルセロソルブ、エチルカルビトール、ブチルカルビトール、ジエチルセロソルブ、ジエチルカルビトール等のグリコールエーテル類；Ｎ−メチルピロリドン、ジメチルホルムアミド、水等が挙げられ、それらを単独または２種以上混合して使用する事が出来る。
【００３９】
また本発明における反射層は、例えば、真空中で金属酸化物、無機酸化物又は誘電体を多層積層する方法によって形成することもでき、光透過性を有する金属酸化物、無機酸化物又は誘電体の蒸着膜とするのがよい。具体的には、一般的な作成方法である真空蒸着、スパッタリング、ＥＢ等を用いて、屈折率の異なる薄層を厚み制御しながら上記基材上に多層薄膜を形成することにより、多層積層体を得ることができる。多層薄膜を形成しうる材料としては、例えば、酸化珪素（ＳｉＯ２）、酸化チタン（ＴｉＯ２）、酸化ニオブ（Ｎｂ２Ｏ３）、ＭｇＦ、ＺｒＯ２−ＴｉＯ２等を挙げることができる。なかでも、反射率の制御が容易である点より、酸化珪素、酸化チタン、酸化ニオブが好ましい。
【００４０】
本発明の偏光板は、実用に際して他の光学層と積層した光学部材として用いることができる。その光学層については特に限定はなく、例えば反射板や半透過反射板、位相差板（１／２波長板、１／４波長板などのλ板も含む）、視角補償フィルムや輝度向上フィルムなどの、液晶表示装置等の形成に用いられることのある適宜な光学層の１層または２層以上を用いることができ、特に、前述した本発明の偏光フィルムと保護フィルムとからなる偏光板に、更に反射板または半透過反射板が積層されてなる反射型偏光板または半透過反射型偏光板、前述した偏光フィルムと保護フィルムとからなる偏光板に、更に位相差板が積層されている楕円偏光板または円偏光板、前述した偏光フィルムと保護フィルムとからなる偏光板に、更に視角補償フィルムが積層されている偏光板、あるいは、前述した偏光フィルムと保護フィルムとからなる偏光板に、更に輝度向上フィルムが積層されている偏光板が好ましい。
【００４１】
前記の反射板について説明すると、反射板は、それを偏光板に設けて反射型偏光板を形成するためのものであり、反射型偏光板は、通常液晶セルの裏側に設けられ、視認側（表示側）からの入射光を反射させて表示するタイプの液晶表示装置などを形成でき、バックライト等の光源の内蔵を省略できて液晶表示装置の薄型化を図りやすいなどの利点を有する。
【００４２】
反射型偏光板の形成は、必要に応じて上記した透明保護フィルム等を介して偏光板の片面に金属等からなる反射層を付設する方式などの適宜な方式にて行なうことができる。その具体例としては、必要に応じマット処理した透明保護フィルムの片面に、アルミニウム等の反射性金属からなる箔や蒸着膜を付設して反射層を形成したものなどが挙げられる。
【００４３】
また、微粒子を含有させて表面を微細凹凸構造とした上記の透明保護フィルムの上に、その微細凹凸構造を反映させた反射層を有する反射型偏光板なども挙げられる。表面微細凹凸構造の反射層は、入射光を乱反射により拡散させて指向性を緩和したり、ギラギラした見栄えを防止し、明暗のムラを抑制しうる利点などを有する。透明保護フィルムの表面微細凹凸構造を反映させた微細凹凸構造の反射層の形成は、例えば真空蒸着方式、イオンプレーティング方式、スパッタリング方式等の蒸着方式やメッキ方式などの適宜な方式で金属を透明保護フィルムの表面に直接付設する方法などにより行うことができる。
【００４４】
また、反射板は、上記した偏光板の透明保護フィルムに直接付設する方式に代えて、その透明保護フィルムに準じた適宜なフィルムに反射層を設けてなる反射シートなどとして用いることもできる。反射板の反射層は、通常、金属からなるので、その反射面がフィルムや偏光板等で被覆された状態の使用形態が、酸化による反射率の低下防止、ひいては初期反射率の長期持続の点や、保護層の別途付設の回避の点などから好ましい。
【００４５】
なお、半透過型偏光板は、上記において反射層で光を反射し、且つ透過するハーフミラー等の半透過型の反射層とすることにより得ることができる。半透過型偏光板は、通常液晶セルの裏側に設けられ、液晶表示装置などを比較的明るい雰囲気で使用する場合には、視認側（表示側）からの入射光を反射させて画像を表示し、比較的暗い雰囲気においては、半透過型偏光板のバックサイドに内蔵されているバックライト等の内蔵光源を使用して画像を表示するタイプの液晶表示装置などを形成できる。即ち、半透過型偏光板は、明るい雰囲気下では、バックライト等の光源使用のエネルギーを節約でき、比較的暗い雰囲気下においても内蔵光源を用いて使用できるタイプの液晶表示装置などの形成に有用である。
【００４６】
次に、前述した偏光フィルムと保護フィルムからなる偏光板に、更に位相差板又はλ板が積層されている楕円偏光板又は円偏光板について説明する。
【００４７】
直線偏光を楕円偏光又は円偏光に変えたり、楕円偏光又は円偏光を直線偏光に変えたり、或いは直線偏光の偏光方向を変える場合に、位相差板などが用いられ、特に、直線偏光を楕円偏光又は円偏光に変えたり、楕円偏光又は円偏光を直線偏光に変える位相差板としては、いわゆる１／４波長板（λ／４板とも言う）が用いられる。１／２波長板（λ／２板とも言う）は、通常、直線偏光の偏光方向を変える場合に用いられる。
【００４８】
楕円偏光板は、スーパーツイストネマチック（ＳＴＮ）型液晶表示装置の液晶層の複屈折によって生じた着色（青又は黄）を補償（防止）して、前記着色のない白黒表示にする場合などに有効に用いられる。更に、３次元の屈折率を制御したものは、液晶表示装置の画面を斜め方向　から見た際に生じる着色も補償（防止）することができ好ましい。円偏光板は、例えば画像がカラー表示になる反射型液晶表示装置の画像の色調を整える場合などに有効に用いられ、また、反射防止の機能も有する。
【００４９】
前記位相差板の具体例としては、ポリカーボネート、ポリビニルアルコール、ポリスチレン、ポリメチルメタクリレート、ポリプロピレンやその他のポリオレフィン、ポリアリレート、ポリアミド、ポリノルボルネン等のポリマーからなるフィルムを延伸処理してなる複屈折性フィルム、液晶ポリマーの配向フィルム、液晶ポリマーの配向層をフィルムにて支持したものなどが挙げられる。
【００５０】
位相差板は、例えば１／２や１／４等の各種波長板、液晶層の複屈折による着色の補償や視野角拡大等の視角の補償を目的としたものなど、使用目的に応じた位相差を有するものであってよく、厚さ方向の屈折率を制御した傾斜配向フィルムであってもよい。また、２種以上の位相差板を積層して位相差等の光学特性を制御したものなどであってもよい。
【００５１】
前記の傾斜配向フィルムは、例えばポリマーフィルムに熱収縮性フィルムを接着して加熱によるその収縮力の作用下にポリマーフィルムを延伸処理又は／及び収縮処理する方式や、液晶ポリマーを斜め配向させる方式などにより得ることができる。
【００５２】
次に、前述した偏光フィルムと保護フィルムからなる偏光板に、更に視角補償フィルムが積層されている偏光板について説明する。
【００５３】
視角補償フィルムは、液晶表示装置の画面を、画面に垂直でなくやや斜めの方向から見た場合でも、画像が比較的鮮明に見えるように視角を広げるためのフィルムである。
【００５４】
このような視角補償フィルムとしては、トリアセチルセルロースフィルムなどにディスコティック液晶を塗工したものや、位相差板が用いられる。通常の位相差板には、その面方向に一軸に延伸された複屈折を有するポリマーフィルムが用いられるのに対し、視角補償フィルムとして用いられる位相差板には、面方向に二軸に延伸された複屈折を有するポリマーフィルムとか、面方向に一軸に延伸され厚さ方向にも延伸された厚さ方向の屈折率を制御した傾斜配向ポリマーフィルムのような２方向延伸フィルムなどが用いられる。傾斜配向フィルムとしては、前述したように、例えばポリマーフィルムに熱収縮性フィルムを接着して加熱によるその収縮力の作用下にポリマーフィルムを延伸処理又は／及び収縮処理したものや、液晶ポリマーを斜め配向させたものなどが挙げられる。位相差板の素材原料ポリマーは、先の位相差板で説明したポリマーと同様のものが用いられる。
【００５５】
前述した偏光フィルムと保護フィルムからなる偏光板に、輝度向上フィルムを貼り合わせた偏光板は、通常液晶セルの裏側サイドに設けられて使用される。輝度向上フィルムは、液晶表示装置などのバックライトや裏側からの反射などにより自然光が入射すると所定偏光軸の直線偏光又は所定方向の円偏光を反射し、他の光は透過する特性を示すもので、輝度向上フィルムを前述した偏光フィルムと保護層とからなる偏光板と積層した偏光板は、バックライト等の光源からの光を入射させて所定偏光状態の透過光を得ると共に、前記所定偏光状態以外の光は透過せずに反射される。この輝度向上フィルム面で反射した光を更にその後ろ側に設けられた反射層等を介し反転させて輝度向上板に再入射させ、その一部又は全部を所定偏光状態の光として透過させて輝度向上フィルムを透過する光の増量を図ると共に、偏光フィルムに吸収されにくい偏光を供給して液晶画像表示等に利用しうる光量の増大を図ることにより輝度を向上させうるものである。即ち、輝度向上フィルムを使用せずに、バックライトなどで液晶セルの裏側から偏光フィルムを通して光を入射した場合には、偏光フィルムの偏光軸に一致していない偏光方向を有する光はほとんど偏光フィルムに吸収されてしまい、偏光フィルムを透過してこない。即ち、用いた偏光フィルムの特性によっても異なるが、およそ５０％の光が偏光フィルムに吸収されてしまい、その分、液晶画像表示等に利用しうる光量が減少し、画像が暗くなる。輝度向上フィルムは、偏光フィルムに吸収されるような偏光方向を有する光を偏光フィルムに入射させずに輝度向上フィルムで一旦反射させ、更にその後ろ側に設けられた反射層等を介して反転させて輝度向上板に再入射させることを繰り返し、この両者間で反射、反転している光の偏光方向が偏光フィルムを通過し得るような偏光方向になった偏光のみを、輝度向上フィルムは透過させて偏光フィルムに供給するので、バックライトなどの光を効率的に液晶表示装置の画像の表示に使用でき、画面を明るくすることができるのである。
【００５６】
輝度向上フィルムと上記反射層等の間に拡散板を設けることもできる。輝度向上フィルムによって反射した偏光状態の光は上記反射層等に向かうが、設置された拡散板は通過する光を均一に拡散すると同時に偏光状態を解消し、非偏光状態とする。すなわち元の自然光状態にもどす。この非偏光状態すなわち自然光状態の光が反射層等に向かい、反射層等を介して反射して、拡散板を再び通過して輝度向上フィルムに再入射することを繰り返す。元の自然光状態にもどす拡散板を設けることにより、表示画面の明るさを維持しつつ、同時に表示画面の明るさのむらを少なくし、均一の明るい画面を提供することができる。元の自然光状態にもどす拡散板を設けることにより、初回の入射光は反射の繰り返し回数が程よく増加し、拡散板の拡散機能と相俟って均一の明るい表示画面を提供することができたものと考えられる。
【００５７】
前記の輝度向上フィルムとしては、例えば誘電体の多層薄膜や屈折率異方性が相違する薄膜フィルムの多層積層体の如き、所定偏光軸の直線偏光を透過して他の光は反射する特性を示すもの（３Ｍ社製「Ｄ−ＢＥＦ」等）、コレステリック液晶層、就中コレステリック液晶ポリマーの配向フィルムやその配向液晶層をフィルム基材上に支持したもの（日東電工社製「ＰＣＦ３５０」、Ｍｅｒｃｋ社製「Ｔｒａｎｓｍａｘ」）の如き、左回り又は右回りのいずれか一方の円偏光を反射して他の光は透過する特性を示すものなどの適宜なものを用いうる。
【００５８】
従って、前記した所定偏光軸の直線偏光を透過するタイプの輝度向上フィルムでは、その透過光をそのまま偏光板に偏光軸を揃えて入射させることにより、偏光板による吸収ロスを抑制しつつ効率よく透過させることができる。一方、コレステリック液晶層の如く円偏光を透過するタイプの輝度向上フィルムでは、そのまま偏光フィルムに入射させることもできるが、吸収ロスを抑制する点よりその透過円偏光を位相差板を介し直線偏光化して偏光板に入射させることが好ましい。なお、その位相差板として１／４波長板を用いることにより、円偏光を直線偏光に変換することができる。
【００５９】
可視光域等の広い波長範囲で１／４波長板として機能する位相差板は、例えば波長５５０ｎｍの光等の単色光に対して１／４波長板として機能する位相差層と他の位相差特性を示す位相差層、例えば１／２波長板として機能する位相差層とを重畳する方式などにより得ることができる。従って、偏光板と輝度向上フィルムの間に配置する位相差板は、１層又は２層以上の位相差層からなるものであってよい。
【００６０】
なお、コレステリック液晶層についても、反射波長が相違するものの組合せにして２層又は３層以上重畳した配置構造とすることにより、可視光域等の広い波長範囲で円偏光を反射するものを得ることができ、それに基づいて広い波長範囲の透過円偏光を得ることができる。
【００６１】
また、偏光板は、上記した偏光分離型偏光板の如く、偏光板と２層又は３層以上の光学層とを積層したものからなっていてもよい。従って、上記の反射型偏光板や半透過型偏光板と位相差板を組合せた反射型楕円偏光板や半透過型楕円偏光板などであってもよい。２層又は３層以上の光学層を積層した光学部材は、液晶表示装置等の製造過程で順次別個に積層する方式にても形成することができるものであるが、予め積層して光学部材としたものは、品質の安定性や組立作業性等に優れて液晶表示装置などの製造効率を向上させることができる利点がある。なお、積層には、粘着層等の適宜な接着手段を用いることができる。
【００６２】
前述した偏光板や光学部材には、液晶セル等の他部材と接着するための粘着層を設けることもできる。その粘着層は、アクリル系等の従来に準じた適宜な粘着剤にて形成することができる。特に、吸湿による発泡現象や剥がれ現象の防止、熱膨張差等による光学特性の低下や液晶セルの反り防止、ひいては高品質で耐久性に優れる液晶表示装置の形成性などの点より、吸湿率が低くて耐熱性に優れる粘着層であることが好ましい。また、微粒子を含有して光拡散性を示す粘着層などとすることもできる。粘着層は必要に応じて必要な面に設ければよく、例えば、偏光フィルムと保護層からなる偏光板の保護層について言及するならば、必要に応じて、保護層の片面又は両面に粘着層を設ければよい。
【００６３】
偏光板や光学部材に設けた粘着層が表面に露出する場合には、その粘着層を実用に供するまでの間、汚染防止等を目的にセパレータにて仮着カバーすることが好ましい。セパレータは、上記の透明保護フィルム等に準じた適宜な薄葉体に、必要に応じシリコーン系や長鎖アルキル系、フッ素系や硫化モリブデン等の適宜な剥離剤による剥離コートを設ける方式などにより形成することができる。
【００６４】
なお、上記の偏光板や光学部材を形成する偏光フィルムや透明保護フィルム、光学層や粘着層などの各層は、例えばサリチル酸エステル系化合物やベンゾフェノン系化合物、ベンゾトリアゾール系化合物やシアノアクリレート系化合物、ニッケル錯塩系化合物等の紫外線吸収剤で処理する方式などの適宜な方式により紫外線吸収能を持たせたものなどであってもよい。
【００６５】
本発明の偏光板は、液晶表示装置等の各種画像表示装置の形成などに好ましく用いることができ、例えば、偏光板を液晶セルの片側又は両側に配置してなる反射型や半透過型、あるいは透過・反射両用型等の液晶表示装置に用いることができる。液晶表示装置を形成する液晶セルは任意であり、例えば薄膜トランジスタ型に代表されるアクティブマトリクス駆動型のもの、ツイストネマチック型やスーパーツイストネマチック型に代表される単純マトリクス駆動型のものなどの適宜なタイプの液晶セルを用いたものであってよい。
【００６６】
また、液晶セルの両側に偏光板や光学部材を設ける場合、それらは同じものであってもよいし、異なるものであってもよい。更に、液晶表示装置の形成に際しては、例えばプリズムアレイシートやレンズアレイシート、光拡散板やバックライトなどの適宜な部品を適宜な位置に１層又は２層以上配置することができる。
【００６７】
さらに、本発明の偏光板は、プラズマディスプレイ表示装置（ＰＤＰ）や、エレクトロルミネッセンス（有機ＥＬ）表示装置等にも用いることができる。
【００６８】
一般に、有機ＥＬ表示装置は、透明基板上に透明電極と有機発光層と金属電極とを順に積層して発光体（有機エレクトロルミネセンス発光体）を形成している。ここで、有機発光層は、種々の有機薄膜の積層体であり、例えばトリフェニルアミン誘導体等からなる正孔注入層と、アントラセン等の蛍光性の有機固体からなる発光層との積層体や、あるいはこのような発光層とペリレン誘導体等からなる電子注入層の積層体や、またあるいはこれらの正孔注入層、発光層、および電子注入層の積層体等、種々の組み合わせをもった構成が知られている。
【００６９】
有機ＥＬ表示装置は、透明電極と金属電極とに電圧を印加することによって、有機発光層に正孔と電子とが注入され、これら正孔と電子との再結合によって生じるエネルギーが蛍光物質を励起し、励起された蛍光物質が基底状態に戻るときに光を放射する、という原理で発光する。途中の再結合というメカニズムは、一般のダイオードと同様であり、このことからも予想できるように、電流と発光強度は印加電圧に対して整流性を伴う強い非線形性を示す。
【００７０】
有機ＥＬ表示装置においては、有機発光層での発光を取り出すために、少なくとも一方の電極が透明でなくてはならず、通常酸化インジウムスズ（ＩＴＯ）などの透明導電体で形成した透明電極を陽極として用いている。一方、電子注入を容易にして発光効率を上げるには、陰極に仕事関数の小さな物質を用いることが重要で、通常Ｍｇ−Ａｇ、Ａｌ−Ｌｉなどの金属電極を用いている。
【００７１】
このような構成の有機ＥＬ表示装置において、有機発光層は、厚さ１０ｎｍ程度ときわめて薄い膜で形成されている。このため、有機発光層も透明電極と同様、光をほぼ完全に透過する。その結果、非発光時に透明基板の表面から入射し、透明電極と有機発光層とを透過して金属電極で反射した光が、再び透明基板の表面側へと出るため、外部から視認したとき、有機ＥＬ表示装置の表示面が鏡面のように見える。
【００７２】
電圧の印加によって発光する有機発光層の表面側に透明電極を備えるとともに、有機発光層の裏面側に金属電極を備えてなる有機エレクトロルミネセンス発光体を含む有機ＥＬ表示装置において、透明電極の表面側に偏光板を設けるとともに、これら透明電極と偏光板との間に位相差板を設けることができる。
【００７３】
位相差板および偏光板は、外部から入射して金属電極で反射してきた光を偏光する作用を有するため、その偏光作用によって金属電極の鏡面を外部から視認させないという効果がある。特に、位相差板を１／４波長板で構成し、かつ偏光板と位相差板との偏光方向のなす角をπ／４に調整すれば、金属電極の鏡面を完全に遮蔽することができる。
【００７４】
すなわち、この有機ＥＬ表示装置に入射する外部光は、偏光板により直線偏光成分のみが透過する。この直線偏光は位相差板により一般に楕円偏光となるが、とくに位相差板が１／４波長板でしかも偏光板と位相差板との偏光方向のなす角がπ／４のときには円偏光となる。
【００７５】
この円偏光は、透明基板、透明電極、有機薄膜を透過し、金属電極で反射して、再び有機薄膜、透明電極、透明基板を透過して、位相差板に再び直線偏光となる。そして、この直線偏光は、偏光板の偏光方向と直交しているので、偏光板を透過できない。その結果、金属電極の鏡面を完全に遮蔽することができる。
【００７６】
【実施例】
以下、実施例及び比較例を用いて本発明を更に具体的に説明するが、本発明は以下の実施例のみに限定されるものではない。
【００７７】
（実施例１）
平均重合度２４００のポリビニルアルコール（ＰＶＡ）フィルムを、３０℃の温水で１分間膨潤させ、３０℃のヨウ化カリウム／ヨウ素（質量比１０：１）水溶液に浸潰し３倍に延伸した。このときのヨウ化カリウム／ヨウ素（質量比１０：１）水溶液の濃度はヨウ素濃度０．５質量％とした。ついで、５０℃の４質量％ホウ酸水溶液中で、総延伸倍率が６．２倍になるように延伸し、３０℃の０．０５質量％ヨウ化カリウム水溶液中に５秒間浸潰した後、５０℃で４分間加熱処理することにより乾燥させ、偏光子を得た。
【００７８】
得られた偏光子の片面にはトリアセチルセルロース（ＴＡＣ）フィルムを、もう一方の面にはアクリル系樹脂からなるハードコート層と、そのハードコート層上に、チタン酸化物およびケイ素酸化物を含む塗膜に紫外線を照射した３層からなる反射防止層を施したＴＡＣフィルムを、ＰＶＡ系接着剤を用いて貼り合わせ、８０℃で４分間加熱することにより乾燥させて偏光板を作製した。
【００７９】
このとき、反射防止層は３層からなり、鏡面反射率が４４０ｎｍで２．３％、５５０ｎｍで０．３０％、６１０ｎｍで０．３０％となるように各層の厚みを設計し、作製した。また、同条件にて作製した偏光子の両面にＴＡＣフィルムをＰＶＡ系接着剤を用いて貼り合わせ、８０℃で４分間加熱することにより乾燥させて作製した偏光板の透過率Ｙは４５．３％、偏光度は９９．６０％であった。
【００８０】
（比較例１）
平均重合度２４００のＰＶＡフィルムを、３０℃の温水で１分間膨潤させ、３０℃のヨウ化カリウム／ヨウ素（質量比１０：１）水溶液に浸漬し３倍に延伸した。このときのヨウ化カリウム／ヨウ素（質量比１０：１）水溶液の濃度はヨウ素濃度０．３質量％とした。ついで、５０℃の４質量％ホウ酸水溶液中で、総延伸倍率が６．２倍になるように延伸し、３０℃の２．８質量％ヨウ化カリウム水溶液中に５秒間浸漬した後、５０℃で４分間加熱処理することにより乾燥させ、偏光子を得た。
【００８１】
得られた偏光子の片面にはＴＡＣフィルムを、もう一方の面にはアクリル系樹脂からなるハードコート層と、そのハードコート層上に、チタン酸化物およびケイ素酸化物を含む塗膜に紫外線を照射した３層からなる反射防止層を施したＴＡＣフィルムを、ＰＶＡ系接着剤を用いて貼り合わせ、８０℃で４分間加熱することにより乾燥させて偏光板を作製した。
【００８２】
このとき、反射防止層は３層からなり、鏡面反射率が４４０ｎｍで２．３％、６６０ｎｍで０．３０％、６１０ｎｍで０．３０％となるように各層の厚みを設計し、作製した。また、同条件にて作製した偏光子の両面にＴＡＣフィルムをＰＶＡ系接着剤を用いて貼り合わせ、８０℃で４分間加熱することにより乾燥させて作製した偏光板の透過率Ｙは４５．２％、偏光度は９９．９５％であった。
【００８３】
（評　価）
実施例、比較例で作製した偏光板の各波長における単体透過率、平行透過率、直交透過率をそれぞれ測定し、Ｔｐ４４０／Ｔｐ５５０、Ｔｐ６１０／Ｔｐ５５０を算出した。また、各透過率から偏光度を算出した。
【００８４】
次に、実施例、比較例で作製した偏光板の反射防止層を施した表面の各波長における鏡面反射率を、大塚エレクトロニクス製の瞬間マルチ測光システムＭＣＰＤ−２０００にて測定し、反射率Ｙｍ、反射色相ｘ、ｙ値を算出した。その結果を表１に示す。
【００８５】
なお、単体透過率、偏光度は以下の方法で測定した。
（１）単体透過率
偏光板１枚を、分光光度計（（株）村上色彩技術研究所製、ＤＯＴ−３）を用いて測定し、ＪＩＳＺ８７０１の２度視野（Ｃ光源）により、視感度補正を行ったＹ値である。
（２）偏光度
２枚の同じ偏光板を偏光軸が平行になるように重ね合わせた場合の透過率（Ｈ０）と、直交に重ね合わせた場合の透過率（Ｈ９０）を、上記の透過率の測定方法に準じて測定し、以下の式（７）から偏光度を求めた。なお、平行の透過率（Ｈ０）と直交の透過率（Ｈ９０）は、視感度補正を行ったＹ値である。
【００８６】
【数１】
2004021145.tif 000002
【００８７】
【表１】
2004021145.tif 000003
【００８８】
さらに、実施例および比較例で作製した偏光板を、薄膜トランジスタ（ＴＦＴ：ｔｈｉｎ−ｆｉｌｍ−ｔｒａｎｓｉｓｔｏｒ）型液晶表示装置に実装し、（株）トプコン製の輝度計ＢＭ−５Ａ色度測定装置を用いて、液晶表示パネルの白表示と黒表示のＣＩＥ１９３１表色系（２度視野ＸＹＺ表色系）の色度座標を測定し、色再現性を評価した。その結果を表２に示す。
【００８９】
【表２】
2004021145.tif 000004
【００９０】
表２の結果より、実施例で作製した偏光板は、比較例の偏光板に比べて白表示時の色再現性が良好であることがわかる。
【００９１】
【発明の効果】
以上説明した通り、本発明によれば、単体透過率が４４．０％以上、偏光度９９．６０％以上であって、表面に鏡面反射率Ｙｍが０．８０％以下、鏡面反射色相ｘ、ｙが０．１７≦ｘ≦０．２７、０．０７≦ｙ≦０．１７である反射防止機能を施した偏光板であり、０．９５≦Ｔｐ４４０／Ｔｐ５５０≦１．０５、０．９５≦Ｔｐ６１０／Ｔｐ５５０≦１．０５、直交透過率Ｙｃ≦０．２を同時に満たし、高透過率・高偏光度・高色再現性・高反射防止性の４点を同時に満足する偏光板を作製することができる。これを液晶表示装置、ＰＤＰ、有機ＥＬ表示装置等の画像表示装置に用いることで、高い色再現性が可能となる。よって、その工業的価値は大である。